СПОСОБ УЛУЧШЕНИЯ СВОЙСТВ ТЕКУЧЕСТИ РАСПЛАВОВ ПОЛИМЕРОВ

1. Способ улучшения свойств текучести расплава, содержащего термопластичный полимер, включающий введение в состав названного термопластичного полимера перед переработкой расплава или во время переработки расплава от 0,005% до 0,5% массы из расчета на массу термопластичного полимера одного или нескольких гребенчатых сополимеров или гребенчатых блоксополимеров, которые получают на первой стадии
а) свободнорадикальной полимеризацией алкилового эфира акриловой или метакриловой кислоты с числом атомов углерода в алкильной группе от одного до десяти и в соответствующем случае одного или нескольких мономеров без сложноэфирной связи, а на второй стадии
б) модифицированием в полимераналогичной реакции переэтерификации с первичным или вторичным спиртом с образованием гребенчатого сополимера или гребенчатого блоксополимера.
2. Способ по п.1, где стадия a) представлена контролируемой свободнорадикальной полимеризацей.
3. Способ по п.1, где термопластичным полимером является полипропилен, полиэтилен, любой полипропиленовый сополимер или любой полиэтиленовый сополимер или же любая их смесь.
4. Способ по п.3, где термопластичным полимером является линейный полиэтилен низкой плотности.
5. Способ по п.1, где гребенчатый сополимер или гребенчатый блоксополимер имеет полидисперсность от 1,0 до 3,0.
6. Способ по п.1, где гребенчатый сополимер или гребенчатый блоксополимер имеет амфифильные свойства.
7. Способ по п.1, где гребенчатый сополимер или гребенчатый блоксополимер получают на стадии a) из н-бутилакрилата и в соответствующем случае из одного или нескольких мономеров без сложноэфирной связи.
8. Способ по п.1, где мономер без сложноэфирной связи выбирают из группы, состоящей из 4-винилпиридина, 2-винилпиридина, винилимидазола, винил-пирролидона, диметилакриламида, 3-диметиламинопропилметакриламида, стирола, α-метилстирола, n-метилстирола или n-трет-бутилстирола и акрилонитрила.
9. Способ по п.1, где первичный спирт на стадии б) представляет собой этоксилат формулы (A)
,
где
A
R означает насыщенную или ненасыщенную алкильную группу с линейной или разветвленной цепью с числом атомов углерода от одного до тридцати двух или означает алкиларильную или диалкиларильную группу с числом атомов углерода до тридцати и
n принимает значения от 1 до 150;
представляет собой полидиметилсиликоновый олигомер формулы (Б)
,
где
B
R означает алкильную группу с числом атомов углерода от одного до восемнадцати, фенильную группу или арилалкильную группу с числом атомов углерода от семи до пятнадцати,
n принимает значения от 1 до 50 и
R' означает линкерную группу с числом атомов углерода от одного до двадцати;
представляет собой частично или полностью фторированный первичный спирт;
первичный или вторичный спирт с линейной или разветвленной алкильной группой с числом атомов углерода от восьми до шестидесяти;
рацемическую смесь 2,2-диметил-4-гидроксиметил-1,3-диоксолана;
первичный или вторичный спирт, содержащий не менее чем одну третичную аминную группу;
N,N,N'-триметиламиноэтилэтаноламин;
4-гидроксиэтилпиридин и N-гидроксиэтилморфолин или
первичный спирт, цепь которого прерывается не менее чем одной сложноэфирной группой, например, это поликапролактон, его α-цетилоксипроизводное, -ω-гироксипроизводное, с молекулярной массой от 750 до 2500 г/моль.
10. Способ по п.1, который реализуют при температуре от 100°C до 290°C.
11. Способ по одному из пп.1-10, который применяют для экструдирования содержащего термопластичный полимер расплава при производстве профилей, в частности, тонкостенных профилей, пленок, получаемых литьем или выдуванием, листовых материалов, проволок или кабелей.
12. Способ по одному из пп.1-10, который используют для предотвращения разрывов в расплаве во время переработки расплава, содержащего термопластичный полимер,
13. Применение гребенчатых сополимеров или гребенчатых блоксополимеров, представленных в п.1 или 2, для улучшения свойств текучести расплава, содержащего термопластичный полимер, или в качестве вспомогательного средства для переработки расплава, содержащего термопластичный полимер.